(57)【特許請求の範囲】
【請求項１】
（Ａ）水に溶解させたときに塩基性を示し、沸点が４８℃以上である含窒素化合物（ここで、前記窒素含有化合物は、ポリビニルアミン、ポリビニルイミダゾール、ポリアリルアミン、ポリジアリルアミン、ポリ（アリルアミン−ｃｏ−ジアリルアミン）、およびポリエチレンイミン）からなる群から選択される）と、
（Ｂ）スルホ基またはカルボキシル基を有するアニオン性界面活性剤（ここで、前記アニオン性界面活性剤は、ヘキサデシルスルホン酸、ラウリルスルホン酸、ドデシルベンゼンスルホン酸、ポリオキシエチレンラウリルエーテルスルホン酸、ラウリン酸、およびそれらのナトリウム塩、カリウム塩、またはトリエタノールアミン塩からなる群から選択される）と、
（Ｃ）水と
を含んでなることを特徴とする、レジストパターン処理用組成物であって、
前記アニオン性界面活性剤の含有率が、組成物の全質量を基準として５０〜１００，０００ｐｐｍである、レジストパターン処理用組成物。
【請求項２】
前記含窒素化合物が、ポリビニルアミン、ポリビニルイミダゾール、ポリアリルアミン、ポリジアリルアミン、およびポリ（アリルアミン−ｃｏ−ジアリルアミン）からなる群から選択される、請求項１に記載のレジストパターン処理用組成物。
【請求項３】
前記含窒素化合物が、ポリエチレンイミンである、請求項１に記載のレジストパターン処理用組成物。
【請求項４】
前記含窒素化合物の含有率が、組成物の全質量を基準として５０〜１００，０００ｐｐｍである、請求項１〜３のいずれか１項に記載の組成物。
【請求項５】
前記含窒素化合物の含有率が、組成物の全質量を基準として５０〜２０，０００ｐｐｍであり、
前記アニオン性界面活性剤がヘキサデシルスルホン酸であり、かつ
前記アニオン性界面活性剤の含有率が、組成物の全質量を基準として５０〜２０，０００ｐｐｍである、請求項１〜４のいずれか一項に記載の組成物。
【請求項６】
酸、塩基、および有機溶剤から選択される少なくとも１つの添加剤をさらに含んでなる、請求項１〜５のいずれか一項に記載の組成物。
【請求項７】
前記添加剤が、ギ酸、酢酸、プロピオン酸、安息香酸、フタル酸、サリチル酸、乳酸、リンゴ酸、クエン酸、シュウ酸、マロン酸、コハク酸、フマル酸、マレイン酸、アコニット酸、グルタル酸、アジピン酸、モノエタノールアミン、ジエタノールアミン、トリエタノールアミン、トリイソプロパノールアミン、およびテトラメチルアンモニウムからなる群から選択される、請求項６に記載の組成物。
【請求項８】
前記添加剤が、メチルアルコール、エチルアルコール、イソプロピルアルコール、ｔ−ブチルアルコール、エチレングリコール、ジエチレングリコール、アセトン、メチルエチルケトン、酢酸メチル、酢酸エチル、乳酸エチル、ジメチルホルムアミド、ジメチルスルホキシド、メチルセロソルブ、セロソルブ、ブチルセロソルブ、セロソルブアセテート、アルキルセロソルブアセテート、プロピレングリコールアルキルエーテル、プロピレングリコールアルキルエーテルアセテート、ブチルカルビトール、カルビトールアセテート、およびテトラヒドロフランからなる群から選択される有機溶媒である、請求項６に記載の組成物。
【請求項９】
前記有機溶剤の含有率が、組成物の全質量を基準として、５質量％以下である、請求項８に記載の組成物。
【請求項１０】
前記有機溶剤の含有率が、組成物の全質量を基準として、０．１質量％以下である、請求項８または９に記載の組成物。
【請求項１１】
殺菌剤、抗菌剤、防腐剤、防カビ剤、およびこれらの組み合わせからなる群から選択される化学物質をさらに含んでなり、前記化学物質の含有率が、組成物の全質量を基準として、１質量％以下である、請求項１〜１０のいずれか一項に記載の組成物。
【請求項１２】
殺菌剤、抗菌剤、防腐剤、防カビ剤、およびこれらの組み合わせからなる群から選択される化学物質をさらに含んでなり、前記化学物質の含有率が、組成物の全質量を基準として、０．００１質量％以下である、請求項１〜１１のいずれか一項に記載の組成物。
【請求項１３】
（１）基板に感光性樹脂組成物を塗布して感光性樹脂組成物層を形成させ、
（２）前記感光性樹脂組成物層を露光し、
（３）露光済みの感光性樹脂組成物層を現像液により現像し、
（４）レジストパターンの表面を請求項１〜１２のいずれか１項に記載の組成物で処理すること
を含んでなることを特徴とする、パターン形成方法。
【発明の詳細な説明】
【技術分野】
【０００１】
本発明は、半導体の製造プロセスにおける、現像によって得られたレジストパターンを処理するために用いられるレジストパターン処理用組成物に関するものである。さらに詳細には、本発明は、半導体デバイス、液晶表示素子などのフラットパネルディスプレー（ＦＰＤ）、カラーフィルター等の製造過程において、フォトリソグラフィーによって形成されたレジストパターンに適用することによってレジストパターンの形状を改善することができる、レジストパターン処理用組成物およびそれを用いたパターン形成方法に関するものである。
【背景技術】
【０００２】
ＬＳＩなどの半導体集積回路や、ＦＰＤの表示面の製造、カラーフィルター、サーマルヘッドなどの回路基板の製造等を初めとする幅広い分野において、微細素子の形成或いは微細加工を行うために、従来からフォトリソグラフィー技術が利用されている。フォトリソグラフィー法においては、レジストパターンを形成するためポジ型またはネガ型の感光性樹脂組成物が用いられている。これら感光性樹脂組成物のうち、ポジ型フォトレジストとしては、例えば、アルカリ可溶性樹脂と感光性物質であるキノンジアジド化合物とからなる感光性樹脂組成物が広く利用されている。【０００３】
ところで、近年、ＬＳＩの高集積化のニーズが高まっており、レジストパターンの微細化が求められている。このようなニーズに対応するために、短波長の、ＫｒＦエキシマレーザー（２４８ｎｍ）、ＡｒＦエキシマレーザー（１９３ｎｍ）、極端紫外線（ＥＵＶ；１３ｎｍ）、Ｘ線、電子線等を用いるリソグラフィープロセスが実用化されつつある。このようなパターンの微細化に対応するべく、微細加工の際にフォトレジストとして用いられる感光性樹脂組成物にも高解像性のものが要求されている。さらに、感光性樹脂組成物には、解像性に加え、感度、パターン形状、画像寸法の正確さなどの性能向上も同時に求められている。これに対し、短波長の放射線に感光性を有する高解像度の感放射線性樹脂組成物として、「化学増幅型感光性樹脂組成物」が提案されている。この化学増幅型感光性樹脂組成物は、放射線の照射により酸を発生する化合物を含み、放射線の照射によりこの酸発生化合物から酸が発生され、発生された酸による触媒的な画像形成工程により、高い感度が得られる点等で有利であるため、従来の感光性樹脂組成物に取って代わり、普及しつつある。【０００４】
しかしながら上記のように微細化が進むと、パターン倒れやパターンラフネス（Ｌｉｎｅ  Ｗｉｄｔｈ  Ｒｏｕｇｈｎｅｓｓ；ＬＷＲ、Ｌｉｎｅ  Ｅｄｇｅ  Ｒｏｕｇｈｎｅｓｓ；ＬＥＲ）が悪化するなどの問題が起こる傾向にある。このような問題に対して、例えばレジスト組成物の成分変更などによる改良などが検討されている（特許文献１および２）。これらの文献に記載された方法によればＬＥＲが改善されるが、微細化の要求が高まるに伴ってさらなる改良が望まれている。
【先行技術文献】
【特許文献】
【０００５】
【特許文献１】特開２０１３−０８００３２号公報
【特許文献２】特開２０１３−０７６９４６号公報
【特許文献３】特開２０１３−０１５５９６号公報
【発明の概要】
【発明が解決しようとする課題】
【０００６】
本発明は上記したような技術的課題を解決するために、フォトリソグラフィーによって得られたレジストパターンのパターンラフネスを改良し、優れた形状を有する、より精細で正確なレジストパターンを提供しようとするものである。
【課題を解決するための手段】
【０００７】
本発明によるレジストパターン処理用組成物は、
（Ａ）水に溶解させたときに塩基性を示し、沸点が４８℃以上である含窒素化合物と、
（Ｂ）スルホ基またはカルボキシル基を有するアニオン性界面活性剤と、
（Ｃ）水と
を含んでなることを特徴とするものである。【０００８】
また、本発明によるパターン形成方法は、
（１）基板に感光性樹脂組成物を塗布して感光性樹脂組成物層を形成させ、
（２）前記感光性樹脂組成物層を露光し、
（３）露光済みの感光性樹脂組成物層を現像液により現像し、
（４）レジストパターンの表面を上記のレジストパターン処理用組成物で処理すること
を含んでなることを特徴とするものである。
【発明の効果】
【０００９】
本発明によるレジストパターン処理用組成物を用いることによって、微細化されたレジストパターン、特にＡｒＦ用レジスト組成物や極紫外線用レジスト組成物から形成されたレジストパターンのエッジラフネス（ＬＷＲまたはＬＥＲ）を改善し、より精細で正確なレジストパターンを形成することが可能となる。
【発明を実施するための形態】
【００１０】
本発明の実施の形態について詳細に説明すると以下の通りである。
【００１１】
［レジストパターン処理用組成物］
本発明によるレジストパターン処理用組成物は、特定の含窒素化合物と、スルホ基またはカルボキシル基を有するアニオン性界面活性剤と、水とを含んでなるものである。この組成物は、フォトリソグラフィー技術によって形成されたパターンを有するレジスト、特に乾燥後のレジストに適用して、その表面粗さを改良することができるものである。この組成物に含まれる各成分について説明すると以下の通りである。
【００１２】
（Ａ）含窒素化合物
本発明において用いられる含窒素化合物は、水に溶解させたときに塩基性を示し、かつ沸点が４８℃以上であるという特徴を有している。
【００１３】
本発明における含窒素化合物において、そこに含まれる窒素は塩基性基であるアミノ基やアンモニウム基の一部を構成することが多い。したがって、その化合物がその他に強酸基を含まない場合には、含窒素化合物は塩基性化合物となる場合が多い。したがって、含窒素化合物は塩基性を打ち消すような強酸基、例えばスルホ基などを含まないことが好ましい。なお、本発明において「水に溶解させたときに塩基性を示す」というのは、具体的には、２２℃における水溶液のｐＨが７を超えることを意味する。
【００１４】
また、本発明における含窒素化合物は、その沸点が４８℃以上である。沸点が低いと処理液を用いた処理を行う際に、例えば塗布工程などで含窒素化合物が揮発してしまい、十分な効果が発揮されない。含窒素化合物の沸点は、５０℃以上であることが好ましく、５３℃以上であることがより好ましい。
【００１５】
本発明において用いられる含窒素化合物は、塩基性であることおよび一定以上の沸点を有するものであれば特に限定されない。そのうち、好ましいものは下記一般式（１）〜（３）のいずれかで表されるものである。
【００１６】
【化１】
0006553074.tif 000002
（式中、Ｒ１、Ｒ２、およびＲ３はそれぞれ独立に、水素、炭素数１〜１０の飽和または不飽和の炭化水素鎖であり、ここで、前記炭化水素鎖を構成する炭素原子に結合した水素が、−ＯＨ、−Ｆ、＝Ｏまたは−ＮＨ２に置換されていてもよく、前記炭化水素鎖の途中に、−（ＣＯ）−、−（ＣＯＯ）−、−（ＣＯＮＨ）−、−Ｏ−、−ＮＨ−、または−Ｎ＝を含んでいてもよく、
Ｒ１、Ｒ２、およびＲ３のうちの二つが結合して環状構造を形成していてもよく、  Ｒ１、Ｒ２、およびＲ３のうちの一つの末端が、炭素数２０，０００以下の重合体主鎖に結合していてもよく、
ただし、Ｒ１、Ｒ２、およびＲ３に含まれる炭素数の合計が３以上である）、
【００１７】
【化２】
0006553074.tif 000003
（式中、Ｒ４、Ｒ５、Ｒ６、およびＲ７はそれぞれ独立に、水素、炭素数１〜１０、好ましくは１〜４の飽和または不飽和の炭化水素鎖であり、ここで、前記炭化水素鎖を構成する炭素原子に結合した水素が、−ＯＨ、−Ｆ、＝Ｏまたは−ＮＨ２に置換されていてもよく、前記炭化水素鎖の途中に、−（ＣＯ）−、−（ＣＯＯ）−、−（ＣＯＮＨ）−、−Ｏ−、−ＮＨ−、または−Ｎ＝を含んでいてもよく、
Ｒ４、Ｒ５、Ｒ６、およびＲ７のうちの二つが結合して環状構造を形成していてもよく、
Ｒ４、Ｒ５、Ｒ６、およびＲ７のすべては同時に水素ではないことが好ましく、Ｒ４、Ｒ５、Ｒ６、およびＲ７のうち３個以上が炭化水素鎖であることがより好ましく、Ｒ４、Ｒ５、Ｒ６、およびＲ７のすべてが炭化水素鎖であることが最も好ましく、  Ｌは炭素数１〜１０、好ましくは１〜６、特に好ましくは１〜４の炭化水素鎖である）、
および
【化３】
0006553074.tif 000004
（式中、Ｒ８、Ｒ９、Ｒ１０、およびＲ１１はそれぞれ独立に、水素、炭素数１〜１０の飽和または不飽和の炭化水素鎖であり、ここで、前記炭化水素鎖を構成する炭素原子に結合した水素が、−ＯＨ、−Ｆ、＝Ｏまたは−ＮＨ２に置換されていてもよく、前記炭化水素鎖の途中に、−（ＣＯ）−、−（ＣＯＯ）−、−（ＣＯＮＨ）−、−Ｏ−、−ＮＨ−、または−Ｎ＝を含んでいてもよく、
Ｒ８、Ｒ９、Ｒ１０、およびＲ１１のうちの二つが結合して環状構造を形成していてもよく、
ただし、Ｒ８、Ｒ９、Ｒ１０、およびＲ１１のすべては同時に水素ではなく、  Ｌ’は炭素数１〜１０、好ましくは１〜５の炭化水素鎖であり、
ｍは１〜１０００、好ましくは１〜５０の繰り返し数を表す数である）
【００１８】
また、一般式（１）〜（３）のそれぞれにおいて、一つの分子中に含まれる、Ｒ１、Ｒ２、Ｒ３、Ｒ４、Ｒ５、Ｒ６、Ｒ７、Ｒ８、Ｒ９、Ｒ１０、およびＲ１１うちのいずれか２つが結合して環状構造を形成していてもよい。すなわち、例えばピペラジン環、ピペリジン環、ピリジン環、ピラゾリン環、ピラゾリジン環、ピロリン環、またはモルホリン環などを形成していてもよい。
【００１９】
また、一般式（１）においてＲ１、Ｒ２、およびＲ３のうちの一つの末端が、重合体主鎖に結合していてもよい。この場合には、一般式（１）の含窒素化合物が重合体主鎖に結合した側鎖を構成する。重合体主鎖の構造は特に限定されず、ビニル基の付加重合、酸アミド結合による縮重合、酸基の脱水縮合など、一般的な方法で重合させた重合体を用いることができる。このとき、重合体主鎖が過剰に長く、疎水性が高い場合には水溶性が劣ってパターン表面に残留物が残ったりすることがあるので、重合体主鎖の炭素数が２０，０００以下であることが好ましく、１０，０００以下であることがより好ましく、１，０００以下であることが最も好ましい。
【００２０】
なお、各式において、Ｒ１、Ｒ２、Ｒ３、Ｒ４、Ｒ５、Ｒ６、Ｒ７、Ｒ８、Ｒ９、Ｒ１０、およびＲ１１のすべては同時に水素ではないことが好ましい。すなわち、各式におけるＲ１、Ｒ２、Ｒ３、Ｒ４、Ｒ５、Ｒ６、Ｒ７、Ｒ８、Ｒ９、Ｒ１０、およびＲ１１のうち、少なくとも一つは前記した炭化水素鎖であることが好ましく、すべてが炭化水素鎖であることがより好ましい。
【００２１】
前記一般式（１）で表される含窒素化合物のうち、含窒素化合物のうち、好ましい含窒素化合物として、以下のものを挙げることができる。
（ｉ）モノアルキルアミン、例えばｎ−プロピルアミン、ｎ−ブチルアミン、ｉ−ブチルアミン、ｔ−ブチルアミン、ｎ−ペンチルアミン、ｉ−ペンチルアミン、２−メチル−ｎ−ブチルアミン、２−メチル−ｉ−ブチルアミン、２−メチル−ｔ−ブチルアミン、およびｎ−ヘキシルアミン、
（ｉｉ）ジアルキルアミン、例えばジエチルアミン、ジ−ｎ−プロピルアミン、ジ−ｉ−プロピルアミン、メチル−ｎ−プロピルアミン、ジ−ｎ−ブチルアミン、およびジ−ｉ−ブチルアミン、
（ｉｉｉ）トリアルキルアミン、例えばトリエチルアミン、トリ−ｎ−プロピルアミン、トリ−ｉ−プロピルアミン、ジエチルメチルアミン、ジメチル−ｎ−プロピルアミン、およびジメチル−ｉ−プロピルアミン、
（ｉｖ）アルカノールアミン、例えばモノメタノールアミン、モノエタノールアミン、モノ−ｎ−プロパノールアミン、モノ−ｉ−プロパノールアミン、ジメタノールアミン、ジエタノールアミン、ジ−ｎ−ブチルエタノールアミン、ジ−ｉ−ブチルエタノールアミン、ジ−ｔ−ブチルエタノールアミン、アミノエチルエタノールアミン、メチルエタノールアミン、メチルジエタノールアミン、エチルエタノールアミン、エチルジエタノールアミン、ｎ−ブチルエタノールアミン、ｉ−ブチルエタノールアミン、ｔ−ブチルジエタノールアミン、ジエチルイソプロパノールアミン、トリメタノールアミン、およびトリエタノールアミン、ならびに
（ｖ）環状アルキルアミン、例えばシクロペンチルアミン、シクロヘキシルアミン、シクロヘプチルアミン、およびシクロヘキシルエタノールアミン
【００２２】
また、一般式（２）で表される含窒素化合物のうち、好ましい含窒素化合物として、以下のものを挙げることができる。
Ｎ，Ｎ，Ｎ’，Ｎ’−テトラメチルエチレンジアミン、
Ｎ，Ｎ，Ｎ’，Ｎ’−テトラエチルエチレンジアミン、
Ｎ，Ｎ，Ｎ’，Ｎ’−テトラプロピルエチレンジアミン、
Ｎ，Ｎ，Ｎ’，Ｎ’−テトライソプロピルエチレンジアミン、
Ｎ，Ｎ，Ｎ’，Ｎ’−テトラブチルエチレンジアミン、
Ｎ，Ｎ，Ｎ’，Ｎ’−テトライソブチルエチレンジアミン、
Ｎ，Ｎ，Ｎ’，Ｎ’−テトラメチル−１，２−プロピレンジアミン、
Ｎ，Ｎ，Ｎ’，Ｎ’−テトラエチル−１，２−プロピレンジアミン、
Ｎ，Ｎ，Ｎ’，Ｎ’−テトラプロピル−１，２−プロピレンジアミン、
Ｎ，Ｎ，Ｎ’，Ｎ’−テトライソプロピル−１，２−プロピレンジアミン、
Ｎ，Ｎ，Ｎ’，Ｎ’−テトラブチル−１，２−プロピレンジアミン、
Ｎ，Ｎ，Ｎ’，Ｎ’−テトライソブチル−１，２−プロピレンジアミン、
Ｎ，Ｎ，Ｎ’，Ｎ’−テトラメチル−１，３−プロピレンジアミン、
Ｎ，Ｎ，Ｎ’，Ｎ’−テトラエチル−１，３−プロピレンジアミン、
Ｎ，Ｎ，Ｎ’，Ｎ’−テトラプロピル−１，３−プロピレンジアミン、
Ｎ，Ｎ，Ｎ’，Ｎ’−テトライソプロピル−１，３−プロピレンジアミン、
Ｎ，Ｎ，Ｎ’，Ｎ’−テトラブチル−１，３−プロピレンジアミン、
Ｎ，Ｎ，Ｎ’，Ｎ’−テトライソブチル−１，３−プロピレンジアミン、
Ｎ，Ｎ，Ｎ’，Ｎ’−テトラメチル−１，２−ブチレンジアミン、
Ｎ，Ｎ，Ｎ’，Ｎ’−テトラエチル−１，２−ブチレンジアミン、
Ｎ，Ｎ，Ｎ’，Ｎ’−テトラプロピル−１，２−ブチレンジアミン、
Ｎ，Ｎ，Ｎ’，Ｎ’−テトライソプロピル−１，２−ブチレンジアミン、
Ｎ，Ｎ，Ｎ’，Ｎ’−テトラブチル−１，２−ブチレンジアミン、
Ｎ，Ｎ，Ｎ’，Ｎ’−テトライソブチル−１，２−ブチレンジアミン、
Ｎ，Ｎ，Ｎ’，Ｎ’−テトラメチル−１，３−ブチレンジアミン、
Ｎ，Ｎ，Ｎ’，Ｎ’−テトラエチル−１，３−ブチレンジアミン、
Ｎ，Ｎ，Ｎ’，Ｎ’−テトラプロピル−１，３−ブチレンジアミン、
Ｎ，Ｎ，Ｎ’，Ｎ’−テトライソプロピル−１，３−ブチレンジアミン、
Ｎ，Ｎ，Ｎ’，Ｎ’−テトラブチル−１，３−ブチレンジアミン、
Ｎ，Ｎ，Ｎ’，Ｎ’−テトライソブチル−１，３−ブチレンジアミン、
Ｎ，Ｎ，Ｎ’，Ｎ’−テトラメチル−１，４−ブチレンジアミン、
Ｎ，Ｎ，Ｎ’，Ｎ’−テトラエチル−１，４−ブチレンジアミン、
Ｎ，Ｎ，Ｎ’，Ｎ’−テトラプロピル−１，４−ブチレンジアミン、
Ｎ，Ｎ，Ｎ’，Ｎ’−テトライソプロピル−１，４−ブチレンジアミン、
Ｎ，Ｎ，Ｎ’，Ｎ’−テトラブチル−１，４−ブチレンジアミン、
Ｎ，Ｎ，Ｎ’，Ｎ’−テトライソブチル−１，４−ブチレンジアミン、
Ｎ，Ｎ，Ｎ’，Ｎ’−テトラメチル−１，５−ペンチレンジアミン、
Ｎ，Ｎ，Ｎ’，Ｎ’−テトラエチル−１，５−ペンチレンジアミン、
Ｎ，Ｎ，Ｎ’，Ｎ’−テトラメチル−１，６−ヘキシレンジアミン、および
Ｎ，Ｎ，Ｎ’，Ｎ’−テトラエチル−１，６−ヘキシレンジアミン
Ｎ，Ｎ−ジメチルアミノエチルアミン、
Ｎ，Ｎ−ジエチルアミノエチルアミン、
Ｎ，Ｎ−ジメチルアミノプロピルアミン、
Ｎ，Ｎ−ジエチルアミノプロピルアミン、
Ｎ−メチルアミノエチルアミン、
Ｎ−エチルアミノエチルアミン、
１，２−ジアミノプロパン、および
１，３−ジアミノプロパン
【００２３】
本発明による組成物に好ましく用いられる含窒素化合物として、下記一般式（ａ１）〜（ａ６）で表されるものも挙げられる。
【化４】
0006553074.tif 000005
式中、それぞれのＲ’は独立に、水素、炭素数１〜１０の飽和または不飽和の炭化水素鎖であり、ここで、前記炭化水素鎖を構成する炭素原子に結合した水素が、−ＯＨ、−Ｆ、＝Ｏまたは−ＮＨ２に置換されていてもよい。Ｒ’は、好ましくはメチル基、エチル基、メトキシ基、エトキシ基、トリフルオロメチル基などである。
【００２４】
また、ｘは環に結合する置換基の数であり、ｎは１または２である。すなわち、一般式（ａ４）または（ａ５）に示される環状構造は、５員環または６員環である。また、ｘの最小値は０であり、最大値は環の大きさおよびその他の置換基により決まる数である。
【００２５】
これらの式により示される含窒素化合物のうち、ピペラジン、ヒドロキシエチルピペラジン、メチルピペラジン、ジメチルピペラジン、エチルピペラジン、イミダゾール、モルホリン、メチルモルホリン、エチルモルホリン、アミノエチルモルホリン、ピロリジン、アミノピロリジン、アミノメチルピロリジン、アミノエチルピロリジン、アミノプロピルピロリジン、ヒドロキシピロリジン、ヒドロキシメチルピロリジン、ピペリジン、アミノメチルピペリジン、アミノエチルピペリジン、アミノピペリジン、ヒドロキシピペリジン、メチルピペリジン、ジメチルピペリジン、ピペリジンメタノール、およびピペリジンエタノールなどが好ましいものとして挙げられる。
【００２６】
また、その他の好ましい含窒素化合物として、下記一般式（ｂ１）〜（ｂ４）で表されるものも挙げられる。
【化５】
0006553074.tif 000006
式中、Ｒ’、ｘ、およびｎは前記したとおりであり、
ｐは０〜２であり、
ｑは１〜１０，０００であり、好ましくは１〜１，０００である。
【００２７】
これらの一般式（ｂ１）〜（ｂ４）で示される含窒素化合物は、前記一般式（１）で示される含窒素化合物を炭素鎖の側鎖として有する重合体である。これらのうち、ポリビニルアミン、ポリビニルイミダゾール、ポリアリルアミン、ポリジアリルアミン、およびポリ（アリルアミン−ｃｏ−ジアリルアミン）は入手の容易性などの観点から好ましいものである。
【００２８】
また、一般式（３）で表される含窒素化合物のうち、好ましいものとしてポリエチレンイミンなどが挙げられる。
【００２９】
これらの含窒素化合物は、必要に応じて２種類以上を組み合わせて用いることもできる。
【００３０】
本発明による組成物において、含窒素化合物の含有率は、パターン形状を良好に維持しながらレジストの表面粗さの改良効果を最大に発揮させるために、組成物の全質量を基準として５０〜１００，０００ｐｐｍとされることが好ましく、５０〜５０，０００ｐｐｍであることがより好ましく、５０〜２０，０００ｐｐｍであることが最も好ましい。また、含窒素化合物の含有量の範囲がこのような範囲内にあることで、レジストパターンが太り、結果的にレジストパターンの微細化も可能となる。
【００３１】
なお、これらの含窒素化合物は、塩基性を有することが好ましい。すなわち、これらの含窒素化合物を純水に溶解させたとき、その溶液が塩基性となることが好ましい。純水に溶解させたときに酸性を示す含窒素化合物では、ＬＥＲの改善効果が小さくなることがあるので、本発明による組成物に用いる場合には注意が必要である。
【００３２】
（Ｂ）アニオン性界面活性剤
本発明において用いられるアニオン性界面活性剤は、スルホ基またはカルボキシル基を有するものである。この界面活性剤は、スルホ基またはカルボキシル基を有しているのであれば、それ以外のアニオン性の親水性基を有していてもよい。なお、本発明においてスルホ基とは、−ＳＯ３Ｈ基の他に、スルホナト基−ＳＯ３−基も包含するものである。また、カルボキシル基とは、−ＣＯＯＨ基の他にカルボキシレート基−ＣＯＯ−基も包含するものである。すなわち、界面活性剤に含まれる−ＳＯ３Ｈ基または−ＣＯＯＨ基が金属などの塩基と反応した場合であっても、その界面活性剤はスルホ基またはカルボキシル基を含有するものである。
【００３３】
スルホ基またはカルボキシル基を有するアニオン性界面活性剤は、種々のものが知られており、本発明においては、そのいずれを用いることができる。具体的には、アルキルスルホン酸、アルキルアリールスルホン酸、アルキルカルボン酸、およびアルキルアリールカルボン酸ならびにそれらのナトリウム塩、カリウム塩、アンモニウム塩、およびアミン塩が挙げられる。これらの界面活性剤は、一分子中に二つ以上のスルホ基またはカルボキシル基を含んでいてもよい。また、これらの界面活性剤に含まれるアルキル基は界面活性剤の疎水性基として機能すれば、置換基を含んでいてもよい。例えばアルキル基に含まれるメチレン基の一部がエーテル結合に置き換えられていてもよいし、ビニル基のような不飽和結合を含む基を有していてもよい。また、アルキル基に含まれる水素の一部またはすべてが、フッ素などのハロゲン原子に置換されていてもよい。このようなアニオン界面活性剤の具体例としては、ヘキサデシルスルホン酸、ラウリルスルホン酸、ドデシルベンゼンスルホン酸、ポリオキシエチレンラウリルエーテルスルホン酸、ラウリン酸、およびそれらのナトリウム塩、カリウム塩、またはトリエタノールアミン塩が挙げられる。これらのうち、スルホ基を有する活性剤を用いた場合に本発明の効果が顕著に表れる傾向があるので好ましい。
【００３４】
これらの界面活性剤は、必要に応じて２種類以上を組み合わせて用いることもできる。
市販のアニオン性界面活性剤には、混合物として市販されているものもあり、それらをそのまま用いることもできる。このような界面活性剤としては、アルキルスルホン酸の混合物、アルキルベンゼンスルホン酸の混合物、アルキルナフタレンスルホン酸ナトリウムの混合物、ジアルキルスルホコハク酸ナトリウムの混合物、アルキルジフェニルエーテルジスルホン酸ナトリウムの混合物、アルカンスルホン酸ナトリウムの混合物、アルファオレフィンスルホン酸ナトリウムの混合物などが挙げられる。
【００３５】
また、本発明において用いられる界面活性剤は、本発明の効果を損なわない範囲で、スルホ基以外のアニオン性基、例えばホスフェート基をさらに有していてもよい。
【００３６】
本発明による組成物において、界面活性剤の含有率は、レジストの表面粗さの改良効果を最大に発揮させるために、組成物の全質量を基準として５０〜１００，０００ｐｐｍとされることが好ましく、５０〜５０，０００ｐｐｍであることがより好ましく、５０〜２０，０００ｐｐｍであることが最も好ましい。
【００３７】
（Ｃ）水
本発明による組成物は、前記したスルホン酸および界面活性剤のほかに溶媒として水を含んでなる。用いられる水としては、蒸留、イオン交換処理、フィルター処理、各種吸着処理等により、有機不純物、金属イオン等が除去されたもの、特に純水が好ましい。
【００３８】
（Ｄ）その他の添加剤
本発明による組成物は、必要に応じてさらなる添加剤を含むことができる。このような添加剤としては、例えば、酸、塩基、または有機溶剤等が挙げられる。
【００３９】
酸または塩基は、処理液のｐＨを調整したり、各成分の溶解性を改良するために用いられる。用いられる酸または塩基は本発明の効果を損なわない範囲で任意に選択できるが、例えばカルボン酸、アミン類、アンモニウム塩が挙げられる。これらには、脂肪酸、芳香族カルボン酸、第１級アミン、第２級アミン、第３級アミン、アンモニウム化合物類が包含され、これらは任意の置換基により置換されていてもよい。より具体的には、ギ酸、酢酸、プロピオン酸、安息香酸、フタル酸、サリチル酸、乳酸、リンゴ酸、クエン酸、シュウ酸、マロン酸、コハク酸、フマル酸、マレイン酸、アコニット酸、グルタル酸、アジピン酸、モノエタノールアミン、ジエタノールアミン、トリエタノールアミン、トリイソプロパノールアミン、テトラメチルアンモニウムなどが挙げられる。
【００４０】
また、水以外の有機溶媒を共溶媒として用いることもできる。有機溶剤は組成物の表面張力を調整する作用を有し、またレジスト表面への濡れ性を改良することができる場合がある。このような場合に用いることのできる有機溶媒は、水に可溶な有機溶媒から選ばれる。具体的には、メチルアルコール、エチルアルコール、イソプロピルアルコール、およびｔ−ブチルアルコール等のアルコール類、エチレングリコールおよびジエチレングリコール等のグリコール類、アセトン、メチルエチルケトン等のケトン類、酢酸メチル、酢酸エチル、乳酸エチル等のエステル類、ジメチルホルムアミド、ジメチルスルホキシド、メチルセロソルブ、セロソルブ、ブチルセロソルブ、セロソルブアセテート、アルキルセロソルブアセテート、プロピレングリコールアルキルエーテル、プロピレングリコールアルキルエーテルアセテート、ブチルカルビトール、カルビトールアセテート、テトラヒドロフラン等の溶媒が挙げられる。
【００４１】
しかしながら、これらの有機溶媒はパターンを構成するレジストを溶解したり、変性させることがあるため、使用する場合には少量に限定される。具体的には、有機溶媒の含有量は組成物の全質量を基準として通常５０％以下であり、好ましくは５％以下であり、より好ましくは０．１％以下である。ただし、レジストの溶解または変性を防止する目的のためには、有機溶媒は全く用いないことが好ましい。
【００４２】
本発明による組成物は、さらに殺菌剤、抗菌剤、防腐剤、および／または防カビ剤を含んでもよい。これらの薬剤はバクテリアまたは菌類が経時した組成物中で繁殖するのを防ぐために用いられる。これらの例には、フェノキシエタノール、イソチアゾロン等のアルコールが包含される。日本曹達株式会社から市販されているベストサイド（商品名）は特に有効な防腐剤、防カビ剤、および殺菌剤である。典型的には、これらの薬剤は組成物の性能には影響を与えないものであり、通常組成物の全質量を基準として１％以下、好ましくは０．１％以下、また好ましくは０．００１％以下の含有量とされる。
【００４３】
［パターン形成方法］
次に、本発明によるパターンの形成方法について説明する。本発明のパターン形成方法におけるリソグラフィー工程は、公知のポジ型の感光性樹脂組成物、ネガ型の感光性樹脂組成物を用いてレジストパターンを形成する方法として知られた何れのものであってもよい。本発明の組成物が適用される代表的なパターン形成方法をあげると、次のような方法が挙げられる。
【００４４】
まず、必要に応じて前処理された、シリコン基板、ガラス基板等の基板の表面に、感光性樹脂組成物をスピンコート法など従来から公知の塗布法により塗布して、感光性樹脂組成物層を形成させる。感光性樹脂組成物の塗布に先立ち、感光性樹脂組成物層の下層に反射防止膜が塗布形成されてもよい。このような反射防止膜により断面形状および露光マージンを改善することができる。このような反射防止膜は、感光性樹脂組成物層の形成後、その上層に設けることもできる。
【００４５】
本発明のパターン形成方法には、従来知られている何れの感光性樹脂組成物を用いることもできる。本発明のパターン形成方法に用いることができる感光性樹脂組成物の代表的なものを例示すると、ポジ型では、例えば、キノンジアジド系感光剤とアルカリ可溶性樹脂とからなるもの、化学増幅型感光性樹脂組成物などが、ネガ型では、例えば、ポリケイ皮酸ビニル等の感光性基を有する高分子化合物を含むもの、芳香族アジド化合物を含有するもの或いは環化ゴムとビスアジド化合物からなるようなアジド化合物を含有するもの、ジアゾ樹脂を含むもの、付加重合性不飽和化合物を含む光重合性組成物、化学増幅型ネガ型感光性樹脂組成物などが挙げられる。
【００４６】
ここでキノンジアジド系感光剤とアルカリ可溶性樹脂とからなるポジ型感光性樹脂組成物において用いられるキノンジアジド系感光剤の例としては、１，２−ベンゾキノンジアジド−４−スルホン酸、１，２−ナフトキノンジアジド−４−スルホン酸、１，２−ナフトキノンジアジド−５−スルホン酸、これらのスルホン酸のエステル或いはアミドなどが、またアルカリ可溶性樹脂の例としては、ノボラック樹脂、ポリビニルフェノール、ポリビニルアルコール、アクリル酸或はメタクリル酸の共重合体などが挙げられる。ノボラック樹脂としては、フェノール、ｏ−クレゾール、ｍ−クレゾール、ｐ−クレゾール、キシレノール等のフェノール類の１種又は２種以上と、ホルムアルデヒド、パラホルムアルデヒド等のアルデヒド類の１種以上から製造されるものが好ましいものとして挙げられる。
【００４７】
また、化学増幅型の感光性樹脂組成物は、ポジ型およびネガ型のいずれであっても本発明のパターン形成方法に用いることができる。化学増幅型レジストは、放射線照射により酸を発生させ、この酸の触媒作用による化学変化により放射線照射部分の現像液に対する溶解性を変化させてパターンを形成するもので、例えば、放射線照射により酸を発生させる酸発生化合物と、酸の存在下に分解しフェノール性水酸基或いはカルボキシル基のようなアルカリ可溶性基が生成される酸感応性基含有樹脂からなるもの、アルカリ可溶樹脂と架橋剤、酸発生剤からなるものが挙げられる。
【００４８】
基板上に形成された感光性樹脂組成物層は、例えばホットプレート上でプリベークされて感光性樹脂組成物中の溶剤が除去され、厚さが通常０．０３〜１．０ミクロン程度のフォトレジスト膜とされる。プリベーク温度は、用いる溶剤或いは感光性樹脂組成物により異なるが、通常２０〜２００℃、好ましくは５０〜１５０℃程度の温度で行われる。
【００４９】
フォトレジスト膜はその後、高圧水銀灯、メタルハライドランプ、超高圧水銀ランプ、ＫｒＦエキシマレーザー装置、ＡｒＦエキシマレーザー装置、軟Ｘ線照射装置、電子線描画装置など公知の照射装置を用い、必要に応じマスクを介して露光が行われる。
【００５０】
露光後、必要に応じベーキングを行った後、例えばパドル現像などの方法で現像が行われ、レジストパターンが形成される。レジストの現像は、通常アルカリ性現像液を用いて行われる。アルカリ性現像液としては、例えば水酸化ナトリウム、水酸化テトラメチルアンモニウム（ＴＭＡＨ）などの水溶液或いは水性溶液が用いられる。現像処理後、リンス液を用いてレジストパターンのリンス（洗浄）が行われる。なお、形成されたレジストパターンは、エッチング、メッキ、イオン拡散、染色処理などのレジストとして用いられ、その後必要に応じ剥離される。
【００５１】
本発明によるパターン形成方法は、特に、微細で、アスペクト比の高いレジストパターンに対しても有効にパターン倒れおよびメルティングを改善することができるものである。ここで、アスペクト比とはレジストパターンの幅に対する高さの比である。したがって、本発明によるパターン形成方法は、このような微細なレジストパターンが形成されるリソグラフィー工程、すなわち、露光光源として、ＫｒＦエキシマレーザーやＡｒＦエキシマレーザー、更にはＸ線、電子線などを用いる、２５０ｎｍ以下の露光波長での露光を含むリソグラフィー工程を組み合わせることが好ましい。さらに、レジストパターンのパターン寸法でみると、ライン・アンド・スペース・パターンにおける線幅、またはコンタクトホール・パターンにおける孔径が３００ｎｍ以下、特に５０ｎｍ以下のレジストパターンを形成するリソグラフィー工程を含むものが好ましい。
【００５２】
本発明によるパターン形成方法においては、レジストパターンを現像後、必要に応じてリソグラフィー用リンス液で処理することができる。リンス液をレジストパターンに接触させる時間、すなわち処理時間は特に制限されないが、一般に処理時間を１秒以上とすることで本発明の効果が発現する。リンス液をレジストパターンに接触させる方法も任意であり、例えばレジストパターンをリンス液に浸漬したり、回転しているレジストパターン表面にリンス液を滴下、噴霧または吹き付けにより供給することにより行うことができる。
【００５３】
本発明によるパターン形成方法においては、現像後、リンス液により処理する前に、および／またはリンス液による処理を行った後に、純水により洗浄処理を行うことができる。前者の洗浄処理は、レジストパターンに付着した現像液を洗浄するために行われるものであり、後者の洗浄処理はリンス液を洗浄するために行われるものである。純水による洗浄処理の方法は任意の方法により行うことができ、例えばレジスト基板を純水に浸漬したり、回転しているレジストパターン表面に純水を滴下、噴霧または吹き付けにより供給することにより行うことができる。これらの純水による洗浄処理はどちらか一方だけ、あるいは両方行うことができる。
【００５４】
現像後、必要に応じてリンス液処理または純水洗浄されたレジストパターンは、乾燥される。乾燥は、スピンコーターによって高速回転させることにより行うほか、ホットプレートなどによる加熱、真空中や大気中に放置することにより行われる。
【００５５】
次いで、乾燥されたレジストパターンの表面を本発明によるレジストパターン処理用組成物で処理する。この処理は、前記の組成物を、レジストパターン表面に接触させ、乾燥させることにより行われる。組成物の塗布方法は、前記したリンス液と同様の方法により行うことができる。組成物で処理されたレジストパターンは必要に応じて乾燥される。
【００５６】
ここで、本発明によるレジストパターン処理用組成物は、一般に乾燥されたレジストパターンに対して適用されるものである。従って、現像処理後の濡れた状態のレジストパターンに適用されるリンス液とは異なるものである。リンス液には、レジストパターン倒れなどの問題を起こさずに現像液を除去できることが要求されるが、レジストパターン処理用組成物においては、一般にリンス液処理または純水洗浄され、乾燥された後のレジストパターンに用いられるのでレジストパターン倒れの問題は起こりにくい。本発明によるレジストパターン処理用組成物やレジストパターン形成方法によれば、パターンの形状を損なうことなく処理後のレジストパターンの表面粗さを改良することができ、好ましくは、パターンの微細化も可能となる。
【００５７】
本発明を諸例を用いて説明すると以下の通りである。なお、本発明の態様はこれらの例に限定されるものではない。
【００５８】
［比較例Ａ０１］
スピンコーター（東京エレクトロン株式会社製）を用いて、感極紫外線性樹脂組成物を、予めヘキサメチレンジシラザン処理を施したシリコンウェハーに塗布し、１３０℃６０秒間ホットプレート上で乾燥させて、膜厚５０ｎｍのレジスト膜を得た。極紫外線露光装置を用いて、露光波長＝１３．５ｎｍ、開口数ＮＡ＝０．３の条件で、露光マスク（ライン／スペース＝１／１）を介して前記のレジスト膜を露光した。露光後、ホットプレート上で１００℃６０秒間加熱した後、２．３８質量％テトラメチルアンモニウムヒドロキド水溶液を用い、３０秒間パドル法により現像した。現像後、さらに純水で洗浄し、乾燥して、線幅３０ｎｍの１：１ラインアンドスペースパターンのレジストパターンを得た。このレジストパターンを比較例Ａ０１とした。この比較例Ａ０１のパターンを高分解能測長装置（ＣＤ−ＳＥＭ  ＣＧ４０００（商品名）、株式会社日立ハイテクノロジーズ製）により観察し、ＬＥＲを評価した。なお、この例では、処理前のＬＥＲに対する、処理によるＬＥＲの改善量の比率である、ＬＥＲ改善率により評価をしている。このＬＥＲ改善率が５％以上であると、十分なＬＥＲ改善があるということができる。
【００５９】
またパターンの断面を電界放射型操作電子顕微鏡（Ｓ−５５００（商品名）、株式会社日立ハイテクノロジーズ製）により観察して、パターン形状を評価した。処理によってパターン断面の形状が大きく変化した場合に、パターン形状が不良であると判断した。
【００６０】
［実施例Ａ０１〜Ａ０３］
ヘキサデシルスルホン酸とｉ−ブチルアミンとを表１に記載したとおりの濃度で純水に溶解させて、レジストパターン処理用組成物を調製した。この組成物を比較例Ａ０１のパターン表面に、スピンコーターを用いて塗布し、９０℃６０秒加熱した。得られたパターンのライン幅を前記高分解能測長装置により測定し、比較例Ａ０１のパターンにおけるライン寸法からの増加量を算出した。また、比較例Ａ０１の場合と同様に、ＬＥＲおよびパターン形状を評価した。得られた結果は表１に示すとおりであった。
【００６１】
【表１】
0006553074.tif 000007
表中：
＊１：  ヘキサデシルスルホン酸
【００６２】
［比較例Ｂ０１〜Ｂ０７および実施例Ｂ０１〜Ｂ０４］
実施例Ａ０２に対して、界面活性剤の種類を表２に示すとおり変更したほかは同様にして、比較例Ｂ０１〜Ｂ０７および実施例Ｂ０１〜Ｂ０４を行った。得られた結果は表２に示すとおりであった。なお、比較例Ｂ０３〜Ｂ０７のパターン形状は、パターン上部に欠落が認められた。
【００６３】
【表２】
0006553074.tif 000008
表中：
＊２：下記式で表される非イオン性界面活性剤
【化６】
0006553074.tif 000009
式中、ｒ１、ｓ１、ｒ２、およびｓ２は、ｒ１＋ｒ２＝５、ｓ１＋ｓ２＝２をそれぞれ満たす整数である。
＊３：炭素数１２〜１８の飽和脂肪族スルホン酸の混合物であるアルキルスルホン酸混合物。
＊４：ドデシルベンゼンスルホン酸
＊５：炭素数１２〜１８のアルキルベンゼンスルホン酸の混合物であるアルキルベンゼンス
ルホン酸混合物。
＊６：ラウリン酸トリエタノールアミン塩
【００６４】
［比較例Ｃ０１〜Ｃ０３および実施例Ｃ０１〜Ｃ１５］
実施例Ａ０１に対して、アミンの種類を表２に示すとおり変更したほかは同様にして、比較例Ｃ０１〜Ｃ０３および実施例Ｃ０１〜Ｃ１５を行った。得られた結果は表３に示すとおりであった。
【００６５】
【表３】
0006553074.tif 000010
【００６６】
［比較例Ｄ０１および実施例Ｄ０１〜Ｄ０２］
実施例Ａ０１に対して、アミンの種類および添加量を表４に示すとおり変更してレジストパターン処理用組成物を調製した。この組成物をパターン表面に、スピンコーターを用いて塗布し、１１０℃６０秒加熱し、純水で洗浄した後乾燥させた。得られたパターンについて、実施例Ａ０１と同様に評価した。得られた結果は表４に示すとおりであった。
【００６７】
【表４】
0006553074.tif 000011